(57)【要約】  一態様では、従来の広い緑色蛍光体ではなく狭い緑色蛍光体を含む蛍光体変換白色光ＬＥＤは、所望の赤色レンダリングを維持するために任意選択的に深赤色蛍光体を使用せずに、高いＲ９と高い放射視感度を同時に示し得る。別の態様では、従来の広い緑色蛍光体ではなく、狭い緑色蛍光体を含む蛍光体変換白色光ＬＥＤが、スペクトルの黄色領域で顕著なディップを示す発光スペクトルを提供し、それによりフィルタを使用せずに高い赤緑のコントラストを提供し得る。黄色の凹みが従来のデバイスよりも浅くなり得るので、デバイスは所望のＣＲＩとＲ９を維持しながら明るくなり得る。【選択図】図２
2020529733.tif 000002
【特許請求の範囲】
【請求項１】
青色光を放射する半導体光源と、
前記半導体光源により放射された青色光によって励起され、それに応答して約５００ｎｍから約５５０ｎｍにピーク放射を有し、半値全幅が約３０ｎｍから約５０ｎｍの緑色光を放射するように構成された第１の蛍光体と、
前記半導体光源により放射された青色光によって励起され、それに応答して約６３５ｎｍ以下の波長でピーク放射を有する赤色光を放射するように構成された第２の蛍光体と
を含む、発光デバイスであって、
前記発光デバイスからの全発光スペクトルは、約５５０ｎｍ〜約５８０ｎｍに凹みを有し、前記凹みの最小強度は、約４００ｎｍから約７００ｎｍの範囲の全発光スペクトルの最大強度の約２５％以上かつ約７５％以下である、発光デバイス。
【請求項２】
前記半導体光源によって放射された青色光は、約４３０ｎｍから約４６５ｎｍにピークを有し、約１０ｎｍから約３５ｎｍの半値全幅を有する、請求項１に記載の発光デバイス。
【請求項３】
前記第１の蛍光体によって放射された緑色光は、約４５ｎｍ以下の半値全幅を有する、請求項１に記載の発光デバイス。
【請求項４】
前記第２の蛍光体によって放射された赤色光は、約７０ｎｍから約１００ｎｍの半値全幅を有する、請求項１に記載の発光デバイス。
【請求項５】
前記発光デバイスからの全発光スペクトルは、約４０以上のＲ９演色値を有する、請求項１に記載の発光デバイス。
【請求項６】
前記発光デバイスからの全発光スペクトルは、約８０以上のＣＲＩを有する、請求項１に記載の発光デバイス。
【請求項７】
前記発光デバイスからの前記全発光スペクトルは、約２８０以上の放射視感度を有する、請求項１に記載の発光デバイス。
【請求項８】
前記発光デバイスからの前記全発光スペクトルは、約５０以上のＲ９演色値および約３００以上の放射視感度を有する、請求項１に記載の発光デバイス。
【請求項９】
前記発光デバイスは、約６３５ｎｍ以上のピーク放射を有する光を放射する蛍光体を含まない、請求項１に記載の発光デバイス。
【請求項１０】
前記第１の蛍光体は、約５００ｎｍから約５４０ｎｍにピーク放射を有する緑色光を放射し、
前記発光デバイスからの全発光スペクトルのＲ９演色値は約４０以上である、請求項１に記載の発光デバイス。
【請求項１１】
前記第１の蛍光体は、約５２０ｎｍから約５４０ｎｍにピーク放射を有する緑色光を放射する、請求項１０に記載の発光デバイス。
【請求項１２】
前記半導体光源によって放射された青色光は、約４３０ｎｍから約４６５ｎｍにピークを有し、約１０ｎｍから約３５ｎｍの半値全幅を有する、請求項１０に記載の発光デバイス。
【請求項１３】
前記第１の蛍光体によって放射された緑色光は、約４５ｎｍ以下の半値全幅を有する、請求項１０に記載の発光デバイス。
【請求項１４】
前記第２の蛍光体によって放射された赤色光は、約７０ｎｍから約１００ｎｍの半値全幅を有する、請求項１０に記載の発光デバイス。
【請求項１５】
前記発光デバイスからの全発光スペクトルは、約８０以上のＣＲＩを有する、請求項１０に記載の発光デバイス。
【請求項１６】
前記発光デバイスからの全発光スペクトルは、約２８０以上の放射視感度を有する、請求項１０に記載の発光デバイス。
【請求項１７】
前記発光デバイスからの全発光スペクトルは、約５０以上のＲ９演色値および約３００以上の放射視感度を有する、請求項１０に記載の発光デバイス。
【請求項１８】
前記発光デバイスは、約６３５ｎｍ以上のピーク放射を有する光を放射する蛍光体を含まない、請求項１０に記載の発光デバイス。
【請求項１９】
前記第１の蛍光体は、約５００ｎｍから約５４０ｎｍにピーク放射を有する緑色光を放射し、
前記第２の蛍光体は、約６２０ｎｍ以下のピーク放射を有する緑色光を放射し、
前記発光デバイスからの全発光スペクトルは、約０以上のＲ９演色値を有する、請求項１に記載の発光デバイス。
【請求項２０】
前記半導体光源によって放射された前記青色光は、約４３０ｎｍから約４６５ｎｍにピークを有し、約１０ｎｍから約３５ｎｍの半値全幅を有する、請求項１９に記載の発光デバイス。
【請求項２１】
前記第１の蛍光体によって放射された緑色光は、約４５ｎｍ以下の半値全幅を有する、請求項１９に記載の発光デバイス。
【請求項２２】
前記第２の蛍光体によって放射された赤色光は、約７０ｎｍから約１００ｎｍの半値全幅を有する、請求項１９に記載の発光デバイス。
【請求項２３】
前記発光デバイスからの全発光スペクトルは、約８０以上のＣＲＩを有する、請求項１９に記載の発光デバイス。
【請求項２４】
前記発光デバイスからの全発光スペクトルは、約２８０以上の放射視感度を有する、請求項１９に記載の発光デバイス。
【請求項２５】
前記発光デバイスからの全発光スペクトルは、約５０以上のＲ９演色値および約３００以上の放射視感度を有する、請求項１９に記載の発光デバイス。
【請求項２６】
前記発光デバイスは、約６３５ｎｍ以上のピーク放射を有する光を放射する蛍光体を含まない、請求項１９に記載の発光デバイス。
【請求項２７】
前記第１の蛍光体は量子ドットを含まない、請求項１に記載の発光デバイス。
【請求項２８】
前記第１の蛍光体は量子ドットを含む、請求項１に記載の発光デバイス。
【請求項２９】
前記第１の蛍光体は、前記半導体光源上に直接配置される、請求項１に記載の発光デバイス。
【請求項３０】
前記発光デバイスは、約５５０ｎｍ〜約５９０ｎｍに凹みを生成するフィルタを含まない、請求項１に記載の発光デバイス。
【発明の詳細な説明】
【技術分野】
【０００１】
関連出願の相互参照
本出願は、「Ｐｈｏｓｐｈｏｒ−Ｃｏｎｖｅｒｔｅｄ  Ｗｈｉｔｅ  Ｌｉｇｈｔ  Ｅｍｉｔｔｉｎｇ  Ｄｉｏｄｅｓ  Ｈａｖｉｎｇ  Ｎａｒｒｏｗ  Ｂａｎｄ  Ｇｒｅｅｎ  Ｐｈｏｓｐｈｏｒｓ」という名称で２０１７年８月１６日に出願された米国特許出願第１５／６７９，０２１号、および「Ｐｈｏｓｐｈｏｒ−Ｃｏｎｖｅｒｔｅｄ  Ｗｈｉｔｅ  Ｌｉｇｈｔ  Ｅｍｉｔｔｉｎｇ  Ｄｉｏｄｅｓ  Ｈａｖｉｎｇ  Ｎａｒｒｏｗ  Ｂａｎｄ  Ｇｒｅｅｎ  Ｐｈｏｓｐｈｏｒｓ」という名称で２０１７年７月３１日に出願された米国仮特許出願第６２／５３９，２３３号の優先権の利益を主張し、上記出願は、両方ともその全体が参照により本明細書に組み込まれる。
【０００２】
本出願はまた、「Ｐｈｏｓｐｈｏｒｓ  Ｗｉｔｈ  Ｎａｒｒｏｗ  Ｇｒｅｅｎ  Ｅｍｉｓｓｉｏｎ」という名称で２０１７年５月１０日に出願された米国特許出願第１５／５９１，６２９号の全体を参照により組み込む。
【０００３】
政府支援の記述
本発明は、賞番号１５３４７７１による国立科学財団および賞番号ＤＥ−ＥＥ０００７６２２によるエネルギー省からの連邦政府の支援によりなされた。連邦政府は本発明に一定の権利を有する。本発明は、Ｋｅｎｔｕｃｋｙ  Ｓｃｉｅｎｃｅ  ａｎｄ  Ｔｅｃｈｎｏｌｏｇｙ  Ｃｏｒｐｏｒａｔｉｏｎとの助成金契約ＫＳＴＣ−１８４−５１２−１７−２４７により、Ｋｅｎｔｕｃｋｙ  Ｃａｂｉｎｅｔ  ｆｏｒ  Ｅｃｏｎｏｍｉｃ  Ｄｅｖｅｌｏｐｍｅｎｔ，Ｏｆｆｉｃｅ  ｏｆ  Ｅｎｔｒｅｐｒｅｎｅｕｒｓｈｉｐからの支援を受けてなされた。
【０００４】
本発明は、一般に、狭帯域緑色蛍光体を含む蛍光体変換白色発光ダイオードに関する。
【背景技術】
【０００５】
光源が深赤色をレンダリングする能力は、メトリックＲ９によって測定される。定義上、フィルタ処理されていない白熱光源は、通常は９７を超える非常に良好なレンダリングを行う。白熱光源の代替品は、赤色の忠実な表示に苦労する傾向がある。例えば、高圧ナトリウムランプおよび古い蛍光管は、Ｒ９の値が負であることが多く、ほとんどすべての赤色がやや鈍いオレンジ色に見える。初期の発光ダイオード（ＬＥＤ）は、赤色のレンダリングが悪いことで有名であった。状況は非常に重大であったため、ＬＥＤ照明に関連する多くのプログラムはＲ９＞０のみを必要とした。これは、通常ＣＲＩ＞８０である一般的な演色評価数（ＣＲＴ）の要件とは対照的である。
【０００６】
一般的に言えば、一般的な照明は、多くの対象物の外観が色落ちする可能性のある黄色光の除去など、赤と緑のコントラストの増加により、より快適にすることができる。この現象は長年にわたって当技術分野で知られており、少なくとも米国特許第４，４４１，０４６号「Ｉｎｃａｎｄｅｓｃｅｎｔ  ｌａｍｐｓ  ｗｉｔｈ  ｎｅｏｄｙｍｉｕｍ  ｏｘｉｄｅ  ｖｉｔｒｅｏｕｓ  ｃｏａｔｉｎｇｓ」に遡り、これによれば、酸化ネオジムコーティングが緑色と黄色の多くを除去する。この作業に基づいて、１９９５年にＧＥは白熱電球のＥｎｒｉｃｈ（登録商標）ラインをリリースし、２００１年にラインの名称をＲｅｖｅａｌ（登録商標）に変更した。白熱電球のＲｅｖｅａｌ（登録商標）製品ラインは、更新されたＲｅｖｅａｌ（登録商標）ＬＥＤ製品と共に、今日でも存在しており、ネオジムベースのフィルタをまだ使用している。
【０００７】
図１は、Ｒｅｖｅａｌ（登録商標）白熱電球（実線）およびＲｅｖｅａｌ（登録商標）Ａ１９  ＬＥＤ電球（破線）の正規化された発光スペクトルを示し、これらの製品の酸化ネオジムフィルタの効果を示している。この方法の最大の欠点の１つは、最初にフォトンを生成し、次に生成されたフォトンのかなりの部分を除去することである。これは、６０Ｗ相当のＡ１９のベンチマーク８００ルーメンと比較して、定格６０ＷのＲｅｖｅａｌ（登録商標）白熱電球、５２０ルーメン、およびＲｅｖｅａｌ（登録商標）ＬＥＤ  Ａ１９、５７０ルーメンで確認できる。
【０００８】
一般に、約５００ナノメートル（ｎｍ）から約６００ｎｍの領域で比較的平坦で傾斜した連続した発光スペクトルを有する白色発光蛍光体変換ＬＥＤを製造することが業界の目標になっている。この一般的な形状は、基準光源、例えば標準白熱灯などの黒体放射体の放射スペクトルを反映している。図１に示すように、Ｒｅｖｅａｌ（登録商標）製品で使用される酸化ネオジムフィルタは、黄色領域の発光スペクトルにディップをもたらす。このようなディップは、４００ｎｍ〜７００ｎｍの発光スペクトルの最大強度と比較した場合の最小の残留強度、例えば白熱バージョンでは約２５％、ＬＥＤ  Ａ１９バージョンでは約３３％によって特徴付けられ得る。
【０００９】
赤緑のコントラストは、ＣＲＩ／Ｒａシステムでは明確なメトリックを有さないが、ＩＥＳ  ＴＭ−３０−１５メソッドの色域インデックスメトリック（Ｒｇ）によってある程度とらえることができる。出願人は、Ｒｅｖｅａｌ（登録商標）白熱電球では１０９のＲｇを測定し、フィルタなしの白熱電球では１０１を測定した。Ｒｅｖｅａｌ（登録商標）ＬＥＤ電球も同様に、１０４の高いＲｇ値が測定される。驚いたことに、良好な色域インデックスにもかかわらず、これらの電球はＲ９の深赤色のメトリックで比較的不十分に測定される。この方法の欠点は、使用されるネオジムフィルタが生成された光のかなりの量を差し引くことである。これらのネオジムフィルタの影響を受ける波長領域のフォトンは特に明るく、通常は光ワットあたり最大６８３ルーメンと比較して、光ワットあたり５１２〜６２５ルーメンの範囲である。Ｒｅｖｅａｌ（登録商標）ＬＥＤ電球は、１０．５Ｗを使用して５７０ルーメンを供給する定格であり、Ｒｅｌａｘ（登録商標）ラインの同様の相関色温度（ＣＣＴ）およびＣＲＩ  ＬＥＤ電球は、同じ１０．５Ｗを使用して８００ルーメンを供給する。
【００１０】
通常、白色発光蛍光体変換ＬＥＤは、２つまたは場合によっては３つの蛍光体混合物を含み、半値全幅（ＦＷＨＭ）が約６０〜１００ｎｍで、ピーク波長が約５００〜５７０ｎｍの広い緑色または黄色の蛍光体と、約７０〜１００ｎｍのＦＷＨＭおよび約６１５〜６７０ｎｍ、またはより一般的には約６２５〜６５０ｎｍのピーク波長を有する広い赤色蛍光体と、の組み合わせが用いられる。
【００１１】
６２５〜６３０ｎｍにピーク放射がある赤色蛍光体は、赤色蛍光体発光と典型的な人間の眼の明所視応答曲線とのより良いオーバーラップにより、より高い効率を提供するが、この赤色蛍光体発光の選択は一般にＲ９を損なう。逆に、ピーク放射が６５０ｎｍに近い赤色蛍光体は、より優れた赤色レンダリングを提供するが、より長い波長の赤色発光はＬＥＤの全体的な輝度にほとんど寄与しないため、効率が犠牲になる。一般に、Ｒ９で測定される光源の深赤色のレンダリングと、スペクトルのスペクトル効率または放射視感度（ＬＥＲ）と、の間には逆の関係がある。
【発明の概要】
【００１２】
本発明の一態様では、出願人は、従来の広い緑色蛍光体ではなく、狭い緑色蛍光体を含む蛍光体変換白色光ＬＥＤが、所望の赤色レンダリングを維持するために深赤色蛍光体を使用しなくても、高Ｒ９、高ＣＲＩ、および高い放射視感度を同時に示し得ることを見いだした。例えば、そのようなデバイスでは、最長波長の蛍光体ピーク放射は約６３５ｎｍより短くなり得る。
【００１３】
別の態様では、出願人は、従来の広い緑色蛍光体ではなく、狭い緑色蛍光体を含む蛍光体変換白色光ＬＥＤが、スペクトルの黄色領域で顕著なディップを示す発光スペクトルを提供し、それによりフィルタを使用せずに高い赤緑のコントラストを提供し得ることを見いだした。この黄色のディップはフィルタによるものではなく、発光にあるため、放射パワーはフィルタにより失われない。さらに、出願人は、狭い緑色蛍光体を使用すると、黄色のディップが従来技術の製品よりも浅くなる可能性があり、したがってデバイスが明るくなり、所望のＣＲＩおよびＲ９（赤色レンダリング）が維持されることを見いだした。黄色のディップの最小強度は、例えば、約４００ｎｍ〜約７００ｎｍのデバイスの全発光スペクトルのピーク強度の約２５％より大きくなり得る。
【００１４】
本発明のこれらおよび他の実施形態、特徴、および利点は、最初に簡単に説明する添付図面と併せて以下の本発明のより詳細な説明を参照すると、当業者にはより明らかになるであろう。
【図面の簡単な説明】
【００１５】
【図１】Ｒｅｖｅａｌ（登録商標）白熱電球（実線）およびＲｅｖｅａｌ（登録商標）Ａ１９  ＬＥＤ電球（破線）の正規化された発光スペクトルを示す図である。
【００１６】
【図２】５２４ｎｍ（点線）、５３４ｎｍ（破線）、および５２８ｎｍ（実線）で３５ｎｍ  ＦＷＨＭのピークを有する緑色蛍光体放射の２７００Ｋ  ＬＥＤの正規化したシミュレーションによるスペクトルを示す図である。
【００１７】
【図３】５２０ｎｍ（点線）、５３２ｎｍ（破線）、および５２６ｎｍ（実線）で４０ｎｍ  ＦＷＨＭのピークを有する緑色蛍光体放射の２７００Ｋ  ＬＥＤの正規化したシミュレーションによるスペクトルを示す図である。
【００１８】
【図４Ａ】青色ＬＥＤ、ＥＲ６４３６赤色蛍光体、および５３２ｎｍにピーク放射を有し、４０ｎｍのＦＷＨＭを有する緑色蛍光体を含む、シミュレーションによる蛍光体変換ＬＥＤのＣＲＩに対するｄｕｖのプロットを示す図である。
【００１９】
【図４Ｂ】青色ＬＥＤ、ＥＲ６４３６赤色蛍光体、および５２８ｎｍにピーク放射を有し、４０ｎｍのＦＷＨＭを有する緑色蛍光体を含む、シミュレーションによる蛍光体変換ＬＥＤのＣＲＩに対するｄｕｖのプロットを示す図である。
【００２０】
【図４Ｃ】青色ＬＥＤ、ＥＲ６４３６赤色蛍光体、および５２６ｎｍにピーク放射を有し、４０ｎｍのＦＷＨＭを有する緑色蛍光体を含む、シミュレーションによる蛍光体変換ＬＥＤのＣＲＩに対するｄｕｖのプロットを示す図である。
【００２１】
【図５】５１８ｎｍ（点線）、５３０ｎｍ（破線）、および５２４ｎｍ（実線）で４５ｎｍ  ＦＷＨＭのピークを有する緑色蛍光体放射の２７００Ｋ  ＬＥＤの正規化したシミュレーションによるスペクトルを示す図である。
【００２２】
【図６】５１４ｎｍ（長い破線）、５１６ｎｍ（点線）、５１８ｎｍ（破線）、および５２０ｎｍ（実線）で３５ｎｍ  ＦＷＨＭのピークを有する緑色蛍光体発光の３０００Ｋ  ＬＥＤの正規化したシミュレーションによるスペクトルを示す図である。
【００２３】
【図７】５１７ｎｍで３６ｎｍ  ＦＷＨＭのピークを有する緑色蛍光体放射の３０００Ｋ  ＬＥＤのシミュレーションによるスペクトル（実線）と、表４Ｃで特徴付けられる例示的な蛍光体変換ＬＥＤの測定されたスペクトル（破線）と、を示す図である。
【００２４】
【図８】５２２ｎｍ（点線）、５３０ｎｍ（破線）、および５３４ｎｍ（実線）で４０ｎｍ  ＦＷＨＭのピークを有する緑色蛍光体放射の３０００Ｋ  ＬＥＤの正規化したシミュレーションによるスペクトルを示す図である。
【００２５】
【図９Ａ】青色ＬＥＤ、ＥＲ６４３６赤色蛍光体、および５３０ｎｍにピーク放射を有する緑色蛍光体を含む、シミュレーションによる蛍光体変換ＬＥＤのＣＲＩに対するｄｕｖのプロットを示す図である。
【００２６】
【図９Ｂ】青色ＬＥＤ、ＥＲ６４３６赤色蛍光体、および５２８ｎｍにピーク放射を有する緑色蛍光体を含む、シミュレーションによる蛍光体変換ＬＥＤのＣＲＩに対するｄｕｖのプロットを示す図である。
【００２７】
【図９Ｃ】青色ＬＥＤ、ＥＲ６４３６赤色蛍光体、および５２６ｎｍにピーク放射を有する緑色蛍光体を含む、シミュレーションによる蛍光体変換ＬＥＤのＣＲＩに対するｄｕｖのプロットを示す図である。
【００２８】
【図９Ｄ】青色ＬＥＤ、ＥＲ６４３６赤色蛍光体、および５２２ｎｍにピーク放射を有する緑色蛍光体を含む、シミュレーションによる蛍光体変換ＬＥＤのＣＲＩに対するｄｕｖのプロットを示す図である。
【００２９】
【図１０】２０ｎｍ（点線）、５２４ｎｍ（破線）、および５３０ｎｍ（実線）で４５ｎｍ  ＦＷＨＭのピークを有する緑色蛍光体放射の３０００Ｋ  ＬＥＤの正規化したシミュレーションによるスペクトルを示す図である。
【００３０】
【図１１】５２０ｎｍ（点線）、５１８ｎｍ（実線）、および５１６ｎｍ（破線）で３５ｎｍ  ＦＷＨＭのピークを有する緑色蛍光体放射の３５００Ｋ  ＬＥＤの正規化したシミュレーションによるスペクトルを示す図である。
【００３１】
【図１２】５１７ｎｍで３６ｎｍ  ＦＷＨＭのピークを有する緑色蛍光体放射の３５００Ｋ  ＬＥＤのシミュレーションによるスペクトル（実線）と、表７Ｃで特徴付けられる例示的な蛍光体変換ＬＥＤの測定されたスペクトル（破線）と、を示す図である。
【００３２】
【図１３】５３２ｎｍ（点線）、５２８ｎｍ（実線）、および５２４ｎｍ（破線）で４０ｎｍ  ＦＷＨＭのピークを有する緑色蛍光体放射の３５００Ｋ  ＬＥＤの正規化したシミュレーションによるスペクトルを示す図である。
【００３３】
【図１４】５３０ｎｍ（点線）、５２６ｎｍ（実線）、および５２２ｎｍ（破線）で４５ｎｍ  ＦＷＨＭのピークを有する緑色蛍光体放射の３５００Ｋ  ＬＥＤの正規化したシミュレーションによるスペクトルを示す図である。
【００３４】
【図１５】青色ＬＥＤ、ＥＲ６４３６赤色蛍光体、および狭い緑色蛍光体を含むシミュレーションによる白色光蛍光体変換ＬＥＤの、緑色蛍光体放射ピーク波長（横軸）に対するＣＲＩおよびＲ９のプロットを示す図である。
【００３５】
【図１６】青色ＬＥＤ、ＥＲ６４３６赤色蛍光体、および５３２ｎｍのピーク波長と様々なＦＷＨＭを有する狭い緑色蛍光体を含むシミュレーションによる白色光蛍光体変換ＬＥＤのｄｕｖに対するＣＲＩのプロットを示す図である。
【００３６】
【図１７】青色ＬＥＤ、ＥＲ６４３６赤色蛍光体、および５２２ｎｍのピーク波長と様々なＦＷＨＭを有する狭い緑色蛍光体を含むシミュレーションによる白色光蛍光体変換ＬＥＤのｄｕｖに対するＣＲＩのプロットを示す図である。
【発明を実施するための形態】
【００３７】
以下の詳細な説明は、図面を参照して読まれるべきであり、同一の符号は異なる図を通して同様の要素を指す。図面は、必ずしも縮尺通りではなく、選択的な実施形態を示しており、本発明の範囲を限定することを意図するものではない。詳細な説明は、本発明の原理を限定ではなく例として示している。この説明は、当業者が本発明を作製および使用することを明確に可能にし、本発明のいくつかの実施形態、適応、変形、代替および使用を説明する。本明細書および特許請求の範囲で使用されるＬＥＤという用語は、発光ダイオードおよび半導体レーザーダイオードを含むことを意図している。
【００３８】
出願人は、青色発光ＬＥＤによって励起され、それに応じて狭帯域の緑色光を放射することができる蛍光体の新しいファミリーを開発した。これらの蛍光体は一般に、約５００ｎｍから約５５０ｎｍのピーク波長で発光し、ピークは約３０ｎｍから約５０ｎｍのＦＷＨＭを有する。これらの蛍光体の例は、本明細書および上記の「Ｐｈｏｓｐｈｏｒｓ  Ｗｉｔｈ  Ｎａｒｒｏｗ  Ｇｒｅｅｎ  Ｅｍｉｓｓｉｏｎ」という名称の米国特許出願第１５／５９１，６２９号にも記載されている。
【００３９】
さらに、出願人は、青色ＬＥＤ、青色ＬＥＤによって励起される緑色蛍光体、および青色ＬＥＤによって励起される赤色蛍光体を含む白色発光蛍光体変換ＬＥＤからの全発光スペクトルをシミュレートした。これらのシミュレーションでは、青色ＬＥＤのピーク放射は約４５５ｎｍにあり、ＦＷＨＭは約２０ｎｍである。緑色蛍光体は、約５００ｎｍ〜約５５０ｎｍにピーク放射を有し、ＦＷＨＭは約３０ｎｍ〜約５０ｎｍである（本出願人の種々の新しい狭い緑色蛍光体のように）。場合によっては、緑色蛍光体は２つ以上のわずかに異なる蛍光体の混合物であってもよい。いくつかのシミュレーションでは、赤色蛍光体のピーク放射は約６３０ｎｍであり、ＦＷＨＭは約９０ｎｍで、一般にＩｎｔｅｍａｔｉｘ  ＣｏｒｐｏｒａｔｉｏｎのＥＲ６４３６赤色蛍光体または三菱化学ＢＲ−１０２Ｃからの放射に対応する。他のシミュレーションでは、赤色蛍光体は約６２６ｎｍにピーク放射を有し、ＦＷＨＭは約８０ｎｍで、一般に三菱化学ＢＲ−１０２／Ｑ赤色蛍光体からの放射に対応する。シミュレートされたデバイスからの総放射に寄与する他の光源（追加のＬＥＤや追加の蛍光体など）はない。しかしながら、本明細書に記載の白色発光蛍光体変換ＬＥＤは、いくつかの実施形態では、追加の蛍光体、例えば追加の緑色発光蛍光体および／または追加の赤色発光蛍光体を任意選択的に含んでもよい。
【００４０】
これらのシミュレーションでは、赤色蛍光体のピークと帯域幅を一定に保ち、ＬＥＤ発光のピークと帯域幅を一定に保ち、緑色蛍光体の発光ピークと帯域幅を変化させ、青色ＬＥＤの発光強度に対する緑色蛍光体の発光強度の比を変化させ、青色ＬＥＤの発光強度に対する赤色蛍光体の発光強度の比を変化させた。（緑色および赤色蛍光体の発光強度と青色ＬＥＤの発光強度の比を変えることは、蛍光体濃度と蛍光体変換ＬＥＤの負荷を変えることに似ている）。
【００４１】
シミュレートされたスペクトルは、例えば、ＣＣＴ、Ｄｕｖ（プランク軌跡からのＣＩＥ色度図における距離）、ＣＲＩ、Ｒ９、Ｒ１１、ＬＥＲ、および約４００ｎｍから約７００ｎｍまでの範囲の発光スペクトルの最大強度のパーセンテージとして測定されたスペクトルの黄色領域（例えば、約５５０ｎｍ〜約５８０ｎｍ）のディップ（凹み）の最小強度を含む、様々なパラメータを計算することで特徴付けられた。
【００４２】
これらのシミュレーションのいくつかの例示的な結果といくつかの関連する測定を以下に示す。
【００４３】
ＣＣＴ  ２７００Ｋ
以下の表１Ａは、青色ＬＥＤ、ＥＲ６４３６赤色蛍光体、および５２４ｎｍ、５２８ｎｍ、もしくは５３４ｎｍのピーク放射と３５ｎｍのＦＷＨＭを有する緑色蛍光体を含む白色発光蛍光体変換ＬＥＤの３つのシミュレートされたスペクトルを特徴付けている。これらのスペクトルのＣＣＴは２６００Ｋ〜２８５０Ｋであって、名目上２７００Ｋであり、ＣＲＩは９０より大きい。
【表１】
2020529733.tif 000003
【００４４】
３５ｎｍ  ＦＷＨＭの緑色蛍光体と約９０ｎｍ  ＦＷＨＭの赤色蛍光体を組み合わせた傾向は、Ｒ１１が５３４ｎｍの蛍光体波長で最大になるようである。Ｒ１１値は、ピーク波長が減少するにつれて減少する。Ｒ９値の傾向は、緑色蛍光体のピーク波長だけでなく、ＣＣＴおよびｄｕｖにも大きく依存している。この特定のＣＣＴとＣＲＩの組み合わせでは、Ｒ９は５２２〜５２４ｎｍの蛍光体で相対最大値を示し、５２４ｎｍのピークの緑色蛍光体で最高値の９４が見られる。５３２〜５２２ｎｍのピークの場合、ＣＣＴが増加するとＲ９が増加し、ｄｕｖが減少するとＲ９が減少する。５３４ｎｍのピークを有する緑色蛍光体では、ＣＣＴが２７００Ｋ付近である場合、Ｒ９はＣＣＴおよびｄｕｖの変化を通じてほぼ一定に保持される。
【００４５】
以下の表１Ｂは、青色ＬＥＤ、ＢＲ１０２／Ｑ赤色蛍光体、および５２２ｎｍ、５２６ｎｍ、もしくは５３２ｎｍのピーク放射と３５ｎｍのＦＷＨＭを有する緑色蛍光体を含む白色発光蛍光体変換ＬＥＤの３つのシミュレーションによるスペクトルを特徴付けている。これらのスペクトルのＣＣＴは２６００Ｋ〜２８５０Ｋであって、名目上は２７００Ｋである。
【表２】
2020529733.tif 000004
【００４６】
より狭い（約８０ｎｍ  ＦＷＨＭ）およびわずかに青色にシフトした（４ｎｍ）ＢＲ１０２／Ｑは、全体のＬＥＲを増加させながら、達成可能な最大ＣＲＩおよびＲ９をわずかに低下させると予想される結果がある。さらに、赤色蛍光体スペクトルのシフトは、それとペアになる緑色蛍光体の範囲をシフトし、Ｒ９、ＣＲＩ、およびＲ１１の最大値を与える。上記で概説した様々な傾向は、シフトした赤色蛍光体でも同様であるが、またシフトした。例えば、最大Ｒ１１値は、５３２ｎｍのピーク波長の蛍光体で観察される。上記で概説したＲ９の傾向は、ＣＣＴおよびｄｕｖでのＲ９の変化に関しても当てはまり、調査した蛍光体混合物はいずれも、５３４ｎｍの緑色とＥＲ６４３６で観察された比較的一定のＲ９を示さない。
【００４７】
図２は、５２４ｎｍ（点線）、５３４ｎｍ（破線）、および５２８ｎｍ（実線）で３５ｎｍ  ＦＷＨＭのピークを有する緑色蛍光体放射の２７００Ｋ  ＬＥＤの正規化したシミュレーションによるスペクトルを示す。
【００４８】
以下の表２は、青色ＬＥＤ、ＥＲ６４３６赤色蛍光体、および５２０ｎｍ、５２６ｎｍ、もしくは５３２ｎｍのピーク放射と４０ｎｍのＦＷＨＭを有する緑色蛍光体を含む白色発光蛍光体変換ＬＥＤの３つのシミュレートされたスペクトルを特徴付けている。これらのスペクトルのＣＣＴは２６００Ｋ〜２８５０Ｋであって、名目上２７００Ｋであり、ＣＲＩは９０より大きい。
【表３】
2020529733.tif 000005
【００４９】
４０ｎｍ  ＦＷＨＭの緑色蛍光体の傾向は、５３２ｎｍの蛍光体波長でＲ１１が最大になるようである。ピーク波長が５３４ｎｍに移動するか、５２０ｎｍに減少するにつれて、Ｒ１１値は減少する。Ｒ９値の傾向は、緑色蛍光体のピーク波長だけでなく、ＣＣＴおよびｄｕｖにも大きく依存している。このＣＣＴとＣＲＩの特定の組み合わせでは、Ｒ９は５２０ｎｍの蛍光体で相対最大値を示し、最高値は９６である。５３４〜５２０ｎｍのピークの場合、ＣＣＴが増加するとＲ９が増加し、ｄｕｖが減少するとＲ９が減少する。
【００５０】
図３は、５２０ｎｍ（点線）、５３２ｎｍ（破線）、および５２６ｎｍ（実線）で４０ｎｍ  ＦＷＨＭのピークを有する緑色蛍光体放射の２７００Ｋ  ＬＥＤの正規化したシミュレーションによるスペクトルを示す。
【００５１】
特定の蛍光体混合物の色点がＣＩＥ色空間で低くなると、通常、ｄｕｖの減少を特徴とする白色発光蛍光体変換ＬＥＤのＣＲＩが増加することが一般に受け入れられている。図４Ａは、青色ＬＥＤ、ＥＲ６４３６赤色蛍光体、および５３２ｎｍにピーク放射を有し、４０ｎｍのＦＷＨＭを有する緑色蛍光体を含む、シミュレーションによる蛍光体変換ＬＥＤのＣＲＩ（横軸）に対するｄｕｖ（縦軸）のプロットを示す。これらのスペクトルのＣＣＴは２６００Ｋ〜２８５０Ｋであって、名目上は２７００Ｋである。このプロットは、ｄｕｖが約９０〜約９４のＣＲＩ範囲にわたって減少するにつれて、ＣＲＩが増加するという予想される傾向を示している。
【００５２】
図４Ｂは、青色ＬＥＤ、ＥＲ６４３６赤色蛍光体、および５２８ｎｍにピーク放射を有し、４０ｎｍのＦＷＨＭを有する緑色蛍光体を含む、シミュレーションによる蛍光体変換ＬＥＤのＣＲＩ（横軸）に対するｄｕｖ（縦軸）のプロットを示す。これらのスペクトルのＣＣＴは２６００Ｋ〜２８５０Ｋであって、名目上は２７００Ｋである。このプロットは、「白色光」とみなされる範囲全体で約９３〜約９４の比較的一貫したＣＲＩを示している。
【００５３】
図４Ｃは、青色ＬＥＤ、ＥＲ６４３６赤色蛍光体、および５２６ｎｍにピーク放射を有し、４０ｎｍのＦＷＨＭを有する緑色蛍光体を含む、シミュレーションによる蛍光体変換ＬＥＤのＣＲＩ（横軸）に対するｄｕｖ（縦軸）のプロットを示す。これらのスペクトルのＣＣＴは２６００Ｋ〜２８５０Ｋであって、名目上は２７００Ｋである。このプロットもまた、「白色光」とみなされる範囲全体で約９３〜約９４の比較的一貫したＣＲＩを示している。
【００５４】
以下の表３は、青色ＬＥＤ、ＥＲ６４３６赤色蛍光体、および５１８ｎｍ、５２４ｎｍ、もしくは５３０ｎｍのピーク放射と４５ｎｍのＦＷＨＭを有する緑色蛍光体を含む白色発光蛍光体変換ＬＥＤの３つのシミュレートされたスペクトルを特徴付けている。これらのスペクトルのＣＣＴは２６００Ｋ〜２８５０Ｋであって、名目上２７００Ｋであり、ＣＲＩは９０より大きい。
【表４】
2020529733.tif 000006
【００５５】
４５ｎｍ  ＦＷＨＭの緑色蛍光体の傾向は、５３０ｎｍの蛍光体波長でＲ１１が最大になるようである。ピーク波長が５３２ｎｍに移動するか、５１８ｎｍに減少するにつれて、Ｒ１１値は減少する。Ｒ９値の傾向は、緑色蛍光体のピーク波長だけでなく、ＣＣＴおよびｄｕｖにも大きく依存している。このＣＣＴとＣＲＩの特定の組み合わせでは、Ｒ９は５１８ｎｍの蛍光体で相対最大値を示し、最高値は９６である。５３２〜５１８ｎｍのピークの場合、ＣＣＴが増加するとＲ９が増加し、ｄｕｖが減少するとＲ９が減少する。
【００５６】
図５は、５１８ｎｍ（点線）、５３０ｎｍ（破線）、および５２４ｎｍ（実線）で４５ｎｍ  ＦＷＨＭのピークを有する緑色蛍光体放射の２７００Ｋ  ＬＥＤの正規化したシミュレーションによるスペクトルを示す。
【００５７】
４０ｎｍ  ＦＷＨＭの発光の緑色蛍光体を含む白色発光蛍光体変換ＬＥＤのシミュレーションについて上記で説明したＣＲＩ対ｄｕｖの傾向と同様に、５３０ｎｍ〜５３６ｎｍのピーク放射と４５ｎｍ  ＦＷＨＭを有する緑色蛍光体を含むシミュレーションによる白色発光蛍光体変換ＬＥＤは、２７００Ｋ白色領域全体でＣＲＩ範囲が４の予想される傾向を示している。５２８ｎｍ付近の緑色ピーク放射では、ＣＲＩ範囲が狭くなり始め、５２６ｎｍの蛍光体では、混合物は白色領域にわたって１ポイント以内のＣＲＩのみを生成する。緑色蛍光体のピーク放射波長が５２２ｎｍに減少すると、混合物は、ｄｕｖの増加と共にＣＲＩを増加させる特性を示し、ＣＲＩは白色領域にわたって約３ポイントの範囲になる。
【００５８】
ＣＣＴ  ３０００Ｋ
以下の表４Ａは、青色ＬＥＤ、ＥＲ６４３６赤色蛍光体、および５１４ｎｍ、５１６ｎｍ、５１８ｎｍ、もしくは５２０ｎｍのピーク放射と３５ｎｍのＦＷＨＭを有する緑色蛍光体を含む白色発光蛍光体変換ＬＥＤの４つのシミュレートされたスペクトルを特徴付けている。これらのスペクトルのＣＣＴは２８５０Ｋ〜３２５０Ｋであって、名目上３０００Ｋであり、ＣＲＩは８０より大きい。
【表５】
2020529733.tif 000007
【００５９】
以下の表４Ｂは、４５７ｎｍのピーク放射と２１ｎｍのＦＷＨＭを有する青色ＬＥＤ、ＢＲ１０２／Ｑ赤色蛍光体、および５１７ｎｍのピーク放射と３６ｎｍのＦＷＨＭを有する、緑色蛍光体を含む白色発光蛍光体変換ＬＥＤのシミュレーションによるスペクトルを特徴付けている。このスペクトルのＣＣＴは２８５０Ｋ〜３２５０Ｋであって、名目上は３０００Ｋである。
【表６】
2020529733.tif 000008
【００６０】
以下の表４Ｃは、４５７ｎｍのピーク放射と２１ｎｍのＦＷＨＭを有する青色ＬＥＤ、ＢＲ１０２／Ｑ赤色蛍光体、および５１７ｎｍのピーク放射と３６ｎｍのＦＷＨＭを有する緑色蛍光体（サンプルＫＢ３−１７０−５４５）を含む、例示的な白色発光蛍光体変換ＬＥＤ（サンプル番号ＪＭ３８８Ｆ９−２８ｍａ）の測定されたスペクトルの特性を特徴付けている。このスペクトルのＣＣＴは２８５０Ｋ〜３２５０Ｋであって、名目上は３０００Ｋである。
【表７】
2020529733.tif 000009
【００６１】
３５ｎｍ  ＦＷＨＭの緑色蛍光体の傾向は、５２０ｎｍの蛍光体波長でＲ１１が最大になるようである。Ｒ１１値は、ピーク波長が減少するにつれて減少する。Ｒ９値の傾向は、緑色蛍光体のピーク波長だけでなく、ＣＣＴおよびｄｕｖにも大きく依存している。５２０〜５１６ｎｍのピークでは、ｄｕｖが増加し、ＣＣＴが減少するにつれてＲ９が増加する。５１４ｎｍのピークを有する緑色蛍光体では、ＣＣＴが３０００Ｋ付近である場合、Ｒ９はＣＣＴおよびｄｕｖの変化を通じてほぼ一定に保持される。最も高いＲ９値は、ピークが５２０ｎｍの蛍光体で得られ、一部は５１８ｎｍの蛍光体で得られた（Ｒ９＞９０）。
【００６２】
図６は、５１４ｎｍ（長い破線）、５１６ｎｍ（点線）、５１８ｎｍ（破線）、および５２０ｎｍ（実線）で３５ｎｍ  ＦＷＨＭのピークを有する緑色蛍光体発光の３０００Ｋ  ＬＥＤの正規化したシミュレーションによるスペクトルを示す。
【００６３】
図７は、５１７ｎｍで３６ｎｍ  ＦＷＨＭのピークを有する緑色蛍光体放射の３０００Ｋ  ＬＥＤのシミュレーションによるスペクトル（実線）と、表４Ｃで特徴付けられる例示的な蛍光体変換ＬＥＤの測定されたスペクトル（破線）と、を示す。
【００６４】
以下の表５Ａは、青色ＬＥＤ、ＥＲ６４３６赤色蛍光体、および５２２ｎｍのピーク放射と４０ｎｍのＦＷＨＭを有する緑色蛍光体を含む白色発光蛍光体変換ＬＥＤのシミュレートされたスペクトルを特徴付けている。これらのスペクトル特性を有する緑色蛍光体は、サンプル番号ＹＢＧ１７０６２０−１（５２１−４１）として調製された。このスペクトルのＣＣＴは２８５０Ｋ〜３２５０Ｋであって、名目上３０００Ｋであり、ＣＲＩは９０より大きい。
【表８】
2020529733.tif 000010
【００６５】
以下の表５Ｂは、青色ＬＥＤ、ＥＲ６４３６赤色蛍光体、および５３０ｎｍのピーク放射と４０ｎｍのＦＷＨＭを有する緑色蛍光体を含む白色発光蛍光体変換ＬＥＤのシミュレートされたスペクトルを特徴付けている。これらのスペクトル特性を有する緑色蛍光体は、サンプル番号ＫＢ３−１２３−４８６（５３０−３９）として調製された。このスペクトルのＣＣＴは２８５０Ｋ〜３２５０Ｋであって、名目上は３０００Ｋである。
【表９】
2020529733.tif 000011
【００６６】
以下の表５Ｃは、青色ＬＥＤ、ＥＲ６４３６赤色蛍光体、および５３４ｎｍのピーク放射と４０ｎｍのＦＷＨＭを有する緑色蛍光体を含む白色発光蛍光体変換ＬＥＤのシミュレートされたスペクトルを特徴付けている。これらのスペクトル特性を有する緑色蛍光体は、サンプル番号ＥＬＴ−０６９（５３３−４１）として調製された。このスペクトルのＣＣＴは２８５０Ｋ〜３２５０Ｋであって、名目上は３０００Ｋである。
【表１０】
2020529733.tif 000012
【００６７】
４０ｎｍ  ＦＷＨＭの緑色蛍光体の傾向は、５３２ｎｍの蛍光体波長でＲ１１が最大になるようである。ピーク波長が５３４ｎｍに増加するか、または５２２ｎｍに減少すると、Ｒ１１値は減少する。Ｒ９値の傾向は、緑色蛍光体のピーク波長だけでなく、ＣＣＴおよびｄｕｖにも大きく依存している。５３４〜５２４ｎｍのピークでは、ｄｕｖが減少し、ＣＣＴが増加するにつれてＲ９が増加する。５２２ｎｍのピークを有する緑色蛍光体では、ＣＣＴが３０００Ｋ付近である場合、Ｒ９はＣＣＴとｄｕｖの変化を通じてほぼ一定に保たれ、これは得られた最高のＲ９値のいくつかに対応する（Ｒ９＞９５）。
【００６８】
図８は、５２２ｎｍ（点線）、５３０ｎｍ（破線）、および５３４ｎｍ（実線）で４０ｎｍ  ＦＷＨＭのピークを有する緑色蛍光体放射の３０００Ｋ  ＬＥＤの正規化したシミュレーションによるスペクトルを示す。
【００６９】
図９Ａは、青色ＬＥＤ、ＥＲ６４３６赤色蛍光体、および５３０ｎｍにピーク放射を有する緑色蛍光体を含む、シミュレーションによる蛍光体変換ＬＥＤのＣＲＩ（横軸）に対するｄｕｖ（縦軸）のプロットを示す。白色範囲のほとんどを通じて、ＣＲＩの範囲は９２〜９４で、ｄｕｖが減少するにつれて増加する。
【００７０】
図９Ｂは、青色ＬＥＤ、ＥＲ６４３６赤色蛍光体、および５２８ｎｍにピーク放射を有する緑色蛍光体を含む、シミュレーションによる蛍光体変換ＬＥＤのＣＲＩ（横軸）に対するｄｕｖ（縦軸）のプロットを示す。ＣＲＩは、３０００Ｋの白色領域全体で約１ポイントの範囲でのみ非常に一貫している。
【００７１】
図９Ｃは、青色ＬＥＤ、ＥＲ６４３６赤色蛍光体、および５２６ｎｍにピーク放射を有する緑色蛍光体を含む、シミュレーションによる蛍光体変換ＬＥＤのＣＲＩ（横軸）に対するｄｕｖ（縦軸）のプロットを示す。このプロットは、図９Ｂと同様なＣＲＩ値の厳密なグループ化を示している。
【００７２】
図９Ｄは、青色ＬＥＤ、ＥＲ６４３６赤色蛍光体、および５２２ｎｍにピーク放射を有する緑色蛍光体を含む、シミュレーションによる蛍光体変換ＬＥＤのＣＲＩ（横軸）に対するｄｕｖ（縦軸）のプロットを示す。このプロットでは、ｄｕｖが増加するにつれてＣＲＩが増加する。
【００７３】
以下の表６Ａは、青色ＬＥＤ、ＥＲ６４３６赤色蛍光体、および５２０ｎｍ、もしくは５２４ｎｍのピーク放射と４５ｎｍのＦＷＨＭを有する緑色蛍光体を含む白色発光蛍光体変換ＬＥＤの２つのシミュレートされたスペクトルを特徴付けている。これらのスペクトルのＣＣＴは２８５０Ｋ〜３２５０Ｋであって、名目上３０００Ｋであり、ＣＲＩは９０より大きい。
【表１１】
2020529733.tif 000013
【００７４】
以下の表６Ｂは、青色ＬＥＤ、ＥＲ６４３６赤色蛍光体、および５３０ｎｍのピーク放射と４５ｎｍのＦＷＨＭを有する緑色蛍光体を含む白色発光蛍光体変換ＬＥＤのシミュレートされたスペクトルを特徴付けている。これらのスペクトル特性を有する緑色蛍光体は、サンプル番号ＥＬＴ０４７Ｃ（５３１−４５）およびＹＢＧ  １７０４０３−４Ｂ（５３０−４４）として調製された。これらのスペクトルのＣＣＴは２８５０Ｋ〜３２５０Ｋであって、名目上は３０００Ｋである。
【表１２】
2020529733.tif 000014
【００７５】
ここでの傾向は、Ｒ１１が蛍光体波長５３０および５３２ｎｍで最大になるようである。ピーク波長が５３４ｎｍに増加するか、５１８ｎｍに減少するにつれてＲ１１値が減少する。Ｒ９値の傾向は、緑色蛍光体のピーク波長だけでなく、ＣＣＴおよびｄｕｖにも大きく依存している。５３２〜５２４ｎｍのピークでは、ｄｕｖが減少し、ＣＣＴが増加するにつれてＲ９が増加する。５２２および５２０ｎｍのピークを有する緑色蛍光体では、ＣＣＴが３０００Ｋ付近である場合、Ｒ９はＣＣＴとｄｕｖの変化を通じてほぼ一定に保たれ、これは得られた最高のＲ９値のいくつかに対応する（Ｒ９＞９５）。
【００７６】
図１０は、２０ｎｍ（点線）、５２４ｎｍ（破線）、および５３０ｎｍ（実線）で４５ｎｍ  ＦＷＨＭのピークを有する緑色蛍光体放射の３０００Ｋ  ＬＥＤの正規化したシミュレーションによるスペクトルを示す。
【００７７】
ＣＣＴ  ３５００Ｋ
以下の表７Ａは、青色ＬＥＤ、ＥＲ６４３６赤色蛍光体、および５１６ｎｍ、５１８ｎｍ、もしくは５２０ｎｍのピーク放射と３５ｎｍのＦＷＨＭを有する緑色蛍光体を含む白色発光蛍光体変換ＬＥＤの３つのシミュレートされたスペクトルを特徴付けている。これらのスペクトルのＣＣＴは３２５０Ｋ〜３７５０Ｋであって、名目上は３５００Ｋであり、ＣＲＩは８０より大きい。
【表１３】
2020529733.tif 000015
【００７８】
以下の表７Ｂは、４５７ｎｍのピーク放射と２１ｎｍのＦＷＨＭを有する青色ＬＥＤ、ＢＲ１０２／Ｑ赤色蛍光体、および５１７ｎｍのピーク放射と３６ｎｍのＦＷＨＭを有する、緑色蛍光体を含む白色発光蛍光体変換ＬＥＤのシミュレーションによるスペクトルを特徴付けている。これらのスペクトルのＣＣＴは３２５０Ｋ〜３７５０Ｋであって、名目上は３５００Ｋである。
【表１４】
2020529733.tif 000016
【００７９】
下の表７Ｃは、４５７ｎｍのピーク放射と２１ｎｍのＦＷＨＭを有する青色ＬＥＤ、ＢＲ１０２／Ｑ赤色蛍光体、および５１７ｎｍのピーク放射と３６ｎｍのＦＷＨＭを有する緑色蛍光体を含む、例示的な白色発光蛍光体変換ＬＥＤ（サンプルＪＭ３８８−Ｅ３−５９）の測定されたスペクトルの特性を特徴付けている。このスペクトルのＣＣＴは３２５０Ｋ〜３７５０Ｋであって、名目上は３５００Ｋである。
【表１５】
2020529733.tif 000017
【００８０】
例えば、下の表８に示すように、ここでの傾向は、Ｒ９がプランク軌跡の上の距離と共に増加し、Ｒ９もＣＣＴの減少と共に増加するように見える。蛍光体のピーク波長が５１６ｎｍ〜５２０ｎｍの場合、Ｒ１１が増加し、蛍光体の波長が増加するという明確な傾向がある。表８に、青色ＬＥＤ、ＥＲ６４３６赤色蛍光体、および５２０ｎｍのピーク放射と３５のＦＷＨＭを有する緑色蛍光体を含む白色発光蛍光体変換ＬＥＤのシミュレートされたスペクトルの選択されたＣＣＴおよびｄｕｖのＲ９値を示す。
【表１６】
2020529733.tif 000018
【００８１】
図１１は、５２０ｎｍ（点線）、５１８ｎｍ（実線）、および５１６ｎｍ（破線）で３５ｎｍ  ＦＷＨＭのピークを有する緑色蛍光体放射の３５００Ｋ  ＬＥＤの正規化したシミュレーションによるスペクトルを示す。
【００８２】
図１２は、５１７ｎｍで３６ｎｍ  ＦＷＨＭのピークを有する緑色蛍光体放射の３５００Ｋ  ＬＥＤのシミュレーションによるスペクトル（実線）と、表７Ｃで特徴付けられる例示的な蛍光体変換ＬＥＤの測定されたスペクトル（破線）と、を示す。
【００８３】
以下の表９は、青色ＬＥＤ、ＥＲ６４３６赤色蛍光体、および５２４ｎｍ、５２８ｎｍ、もしくは５３２ｎｍのピーク放射と４０ｎｍのＦＷＨＭを有する緑色蛍光体を含む白色発光蛍光体変換ＬＥＤの３つのシミュレートされたスペクトルを特徴付けている。これらのスペクトルのＣＣＴは３２５０Ｋ〜３７５０Ｋであって、名目上は３５００Ｋであり、ＣＲＩは９０より大きい。
【表１７】
2020529733.tif 000019
【００８４】
ここでの傾向は、Ｒ９がプランク軌跡の上の距離と共に増加し、Ｒ９もＣＣＴの減少と共に増加するように見える。このＣＣＴとＣＲＩの特定の組み合わせでは、Ｒ９は５２８ｎｍの蛍光体で相対最大値を示す。蛍光体のピーク波長が５２４ｎｍ〜５３２ｎｍの場合、Ｒ１１が増加し、蛍光体の波長が増加するという明確な傾向がある。ＣＲＩ対ｄｕｖは、５４０〜５３２ｎｍなどの長波長の蛍光体のｄｕｖが減少し、ＣＲＩが増加するという予想される傾向に従い、一般に白色とみなされる領域は４ポイントの範囲である。ＣＲＩ範囲は約２まで圧縮され、ピーク波長５２６および５２８ｎｍの蛍光体については、ｄｕｖと実際の相関はない。より短い波長の蛍光体は、より広い範囲のＣＲＩを示すが、ｄｕｖが増加するとＣＲＩが増加するという逆の傾向がある。
【００８５】
図１３は、５３２ｎｍ（点線）、５２８ｎｍ（実線）、および５２４ｎｍ（破線）で４０ｎｍ  ＦＷＨＭのピークを有する緑色蛍光体放射の３５００Ｋ  ＬＥＤの正規化したシミュレーションによるスペクトルを示す。
【００８６】
下記の表１０は、青色ＬＥＤ、ＥＲ６４３６赤色蛍光体、および５３０ｎｍ、５２６ｎｍ、もしくは５２２ｎｍのピーク放射と４５ｎｍのＦＷＨＭを有する緑色蛍光体を含む白色発光蛍光体変換ＬＥＤの３つのシミュレートされたスペクトルを特徴付けている。これらのスペクトルのＣＣＴは３２５０Ｋ〜３７５０Ｋであって、名目上は３５００Ｋであり、ＣＲＩは９０より大きい。
【表１８】
2020529733.tif 000020
【００８７】
ここでの傾向は、Ｒ９がプランク軌跡の上の距離と共に増加し、Ｒ９もＣＣＴの減少と共に増加するように見える。このＣＣＴとＣＲＩの特定の組み合わせでは、Ｒ９は５２６ｎｍの蛍光体で相対最大値を示す。蛍光体のピーク波長が５２２ｎｍ〜５３２ｎｍの場合、Ｒ１１が増加し、蛍光体の波長が増加するという明確な傾向があり、ピーク波長が５３０ｎｍの蛍光体ではわずかに相対最大値を有する。
【００８８】
図１４は、５３０ｎｍ（点線）、５２６ｎｍ（実線）、および５２２ｎｍ（破線）で４５ｎｍ  ＦＷＨＭのピークを有する緑色蛍光体放射の３５００Ｋ  ＬＥＤの正規化したシミュレーションによるスペクトルを示す。
【００８９】
図１５は、青色ＬＥＤ、ＥＲ６４３６赤色蛍光体、および狭い緑色蛍光体を含むシミュレーションによる白色光蛍光体変換ＬＥＤの、緑色蛍光体放射ピーク波長（横軸）に対するＣＲＩおよびＲ９のプロットを示す。これらのシミュレートされたデバイスのＣＣＴは、名目上３０００Ｋであり、ｄｕｖは＋０．００３である。緑色蛍光体の発光のＦＷＨＭは変化する。このプロットは、短いピーク波長の緑色蛍光体を使用すると、Ｒ９の値が高くなることを示している。
【００９０】
図１６は、青色ＬＥＤ、ＥＲ６４３６赤色蛍光体、および５３２ｎｍのピーク波長と様々なＦＷＨＭを有する狭い緑色蛍光体を含むシミュレーションによる白色光蛍光体変換ＬＥＤのｄｕｖに対するＣＲＩのプロットを示す図である。これらのシミュレートされたデバイスのＣＣＴは名目上３０００Ｋである。このプロットは、緑色蛍光体のこの波長で、ｄｕｖが減少するにつれて一般にＣＲＩが増加することを示している。この傾向は、一般に受け入れられている傾向に従う。さらに、プロットは、ＦＷＨＭの減少と共に、得られたＣＲＩ値の範囲が減少することを示している。
【００９１】
図１７は、青色ＬＥＤ、ＥＲ６４３６赤色蛍光体、および５２２ｎｍのピーク波長と様々なＦＷＨＭを有する狭い緑色蛍光体を含むシミュレーションによる白色光蛍光体変換ＬＥＤのｄｕｖに対するＣＲＩのプロットを示す。これらのシミュレートされたデバイスのＣＣＴは名目上３０００Ｋである。このプロットは、緑色蛍光体のこの波長で、ｄｕｖが増加するにつれて一般にＣＲＩが増加することを示している。この傾向は、ｄｕｖが増加するにつれてＣＲＩが一般に低下するという一般に受け入れられている傾向とは逆である。さらに、プロットは、ＦＷＨＭの減少と共に、得られたＣＲＩ値の範囲が減少することを示している。
【００９２】
以下の表１１は、４５０ｎｍ〜４７０ｎｍのピーク放射波長を有する青色ＬＥＤ、公称６２０ｎｍのピーク波長と９０ｎｍのＦＷＨＭを有する赤色蛍光体、および５０８ｎｍ〜５３４ｎｍのピーク放射と４０ｎｍ〜５０ｎｍのＦＷＨＭを有する緑色蛍光体を含む、白色発光蛍光体変換ＬＥＤのいくつかのシミュレートされたスペクトルを特徴付ける。これらのスペクトルのＣＣＴは２８５０Ｋ〜３２５０Ｋであって、名目上は３０００Ｋである。
【表１９】
2020529733.tif 000021
【００９３】
以下の表１２は、４３０ｎｍ〜４５５ｎｍのピーク放射波長を有する青色ＬＥＤ、公称６２０ｎｍのピーク波長と９０ｎｍのＦＷＨＭを有する赤色蛍光体、および５０４ｎｍ〜５２４ｎｍのピーク放射と３５ｎｍ〜５０ｎｍのＦＷＨＭを有する緑色蛍光体を含む、白色発光蛍光体変換ＬＥＤのいくつかのシミュレートされたスペクトルを特徴付ける。これらのスペクトルのＣＣＴは３７５０Ｋ〜４２５０Ｋであって、名目上は４０００Ｋである。
【表２０】
2020529733.tif 000022
【００９４】
下の表１３は、出願人が購入してテストした市販のＬＥＤの属性を示す。これらのＬＥＤは、本明細書で開示されているものよりも大幅に広い緑黄色蛍光体を利用しているため、発光スペクトルに谷は表示されない。
【表２１】
2020529733.tif 000023
【００９５】
例示的な狭い緑色蛍光体
ＫＢ３−１７０−５４５、ピーク５１７ｎｍ、ＦＷＨＭ  ３６ｎｍ。０．５２３ｇのＥｕ、０．１０６ｇのＣａＳ、０．８８６ｇのＡｌ２Ｓ３、０．１７４ｇのＧａ２Ｓ３、０．１１０ｇのＳおよび０．０９０ｇのＡｌＣｌ３を粉砕し、次いで４つの石英管に分割し、真空下で密封した。管を一緒に１時間４００℃に加熱し、次いで温度を９００℃に上げて６時間保持した。炉は毎時５０℃で冷却された。管は不活性雰囲気下で開かれ、一緒に粉砕されて結合された。
【００９６】
ＫＢ３−１６３−５３７、ピーク５２７ｎｍ、ＦＷＨＭ  ４１ｎｍ。０．５６２ｇのＥｕ、０．４４６ｇのＡｌ２Ｓ３、０．４１２ｇのＧａ２Ｓ３、０．１１２ｇのＳ、および０．０７５ｇのＡｌＣｌ３を粉砕し、次いで４つの石英管に分割し、真空下で密封した。管を一緒に１時間４００℃に加熱し、次いで温度を９００℃に上げて６時間保持した。炉は毎時５０℃で冷却された。管を不活性雰囲気下で開き、内容物を一緒に粉砕して結合した。
【００９７】
ＫＢ３−１１７−４７５ａ、ピーク５２９ｎｍ、ＦＷＨＭ  ４１ｎｍ。０．２２５ｇのＥｕ、０．１６６ｇのＡｌ２Ｓ３、０．２０９ｇのＧａ２Ｓ３、０．０２０ｇのＳ、および０．０４５ｇのＡｌＣｌ３を粉砕し、次いで２つの石英管に分割し、真空下で密封した。管のうちの１つを４００℃に１時間加熱し、次いで温度を９００℃に上げて６時間保持した。炉は毎時５０℃で冷却された。
【００９８】
ＫＢ３−１２３−４８６、ピーク５３０ｎｍ、ＦＷＨＭ  ３９ｎｍ。０．５６２ｇのＥｕ、０．４１６ｇのＡｌ２Ｓ３、０．５２２ｇのＧａ２Ｓ３、０．０５０ｇのＳ、および０．１１５ｇのＡｌＣｌ３を粉砕し、次いで４つの石英管に分割し、真空下で密封した。管を一緒に１時間４００℃に加熱し、次いで温度を９００℃に上げて６時間保持した。炉は毎時５０℃で冷却された。管を不活性雰囲気下で開き、内容物を一緒に粉砕して結合した。
【００９９】
ＫＢ３−１１７−４７６ａ、ピーク５３９ｎｍ、ＦＷＨＭ  ４２ｎｍ。０．２１５ｇのＥｕ、０．１１５ｇのＡｌ２Ｓ３、０．２７０ｇのＧａ２Ｓ３、０．０２０ｇのＳ、および０．０４５ｇのＡｌＣｌ３を粉砕し、次いで２つの石英管に分割し、真空下で密封した。管のうちの１つを４００℃に１時間加熱し、次いで温度を９００℃に上げて６時間保持した。炉は毎時５０℃で冷却された。
【０１００】
ＫＢ３−０８０−４３０、ピーク５２８ｎｍ、ＦＷＨＭ  ４７ｎｍ。０．００６ｇのＭｇ、０．１１３ｇのＳｒＳ、０．０１０ｇのＥｕ、０．０２３ｇのＡｌ、０．１９８ｇのＧａ２Ｓ３、および０．０７１ｇのＳを粉砕して石英管に入れ、真空下で密封した。サンプルを一緒に６時間４００℃に加熱し、次いで温度を８００℃に上げて１２時間保持した。炉は６時間で冷却された。サンプルは不活性雰囲気下で開かれ、粉砕され、新しい石英管に密封された。２４時間９５０℃に加熱し、６時間かけて室温に冷却した。
【０１０１】
ＫＢ３−１２１−４８１、ピーク５３３ｎｍ、ＦＷＨＭ  ４４ｎｍ。０．１１７ｇのＥｕ、０．０４８ｇのＡｌ２Ｓ３、０．１１４ｇのＧａ２Ｓ３、０．０３１ｇのＳおよび０．０２３ｇのＡｌＣｌ３を粉砕し、次いで真空下で石英管に密封した。サンプルを４００℃に１時間加熱した後に、温度を８５０℃に上げて６時間保持した。炉は毎時２５℃で冷却された。
【０１０２】
ＹＢＧ１７０６２０−１、５２１ｎｍピーク、４１ｎｍ  ＦＷＨＭ。化学量論量のＥｕ、Ａｌ、Ｇａ２Ｓ３、およびＥｕ（Ａｌ１．８５Ｇａ０．２６）Ｓ４．３７を形成する１５ｗｔ％過剰のＳを、グローブボックス内で乳棒により乳鉢中で完全に粉砕し、真空下で石英管に密封した。混合物を乾燥したシリカ管に入れ、シリカ管を真空にして、約５インチの長さで密封した。反応は、箱型炉で実施した。温度を４００℃まで上げて２時間保持し、再び９００℃まで上げて８〜１２時間保持した後に、６時間で室温まで冷却した。
【０１０３】
ＥＬＴＥＡＧＳ−０１２−Ｂ−２、ピーク５１６ｎｍ、ＦＷＨＭ  ３６ｎｍ。試薬ＣａＳ、Ｅｕ、Ａｌ、およびＳを化学量論量で結合させて、公称組成ＣａＡｌ２．７Ｓ５．０５：８．５％Ｅｕを取得し、水平管炉内のアルミナるつぼに装填した。Ａｒで３０分間パージした後に、混合物を４００℃に加熱し、その時点でＨ２Ｓガスの流れを開始した。４００℃で１時間後に、炉を１０００℃に２時間加熱した。冷却してから、Ｈ２Ｓガスを止め、生成物をＡｒを流しながら室温まで冷却した。
【０１０４】
ＥＬＴＡ１Ｓ−０６７−Ｂ、ピーク５１６ｎｍ、ＦＷＨＭ  ３５ｎｍ。Ｅｕ（Ａｌ１−ｘＧａｘ）２．７Ｓ５．０５＋ｙは、化学量論比でＥｕ、Ａｌ２Ｓ３、Ｇａ２Ｓ３、およびＳを組み合わせて調製した。焼成前に、３ｗｔ％のＡｌＣｌ３と１０ｍｇの過剰なＳを添加した。混合物を真空シリカ管に密封し、４００℃で２時間加熱した後に、８５０℃で６時間加熱した。サンプルは、約５０℃／時間で室温まで冷却した。
【０１０５】
ＥＬＴＡ１Ｓ−０７３、ピーク５２０ｎｍ、ＦＷＨＭ  ３６ｎｍ。ＣａＳ、Ｅｕ、Ａｌ、およびＳを化学量論量で組み合わせて、公称組成ＣａＡｌ２  ７Ｓ５．０５：８．５％Ｅｕを得た。混合物をＡｒ下で乳鉢と乳棒で均質化し、次いで炭素被覆シリカ管に装填し、続いて真空に排気し密封した。合成は、２９０℃（１７時間）、７７０℃（２４時間）、８７０℃（２４時間）の段階的な加熱手法で行い、２０時間かけて徐冷した。生成物を回収し、手動で再粉砕してから新しい炭素被覆シリカ管に戻し、４００℃（６時間）および１０００℃（３時間）に加熱した
【０１０６】
ＥＬＴＥＡＧＳ−０１３−Ａ−２、ピーク５２０ｎｍ、ＦＷＨＭ  ４０ｎｍ。ＣａＳ、ＥｕＦ３、Ａｌ、Ｇａ２Ｓ３およびＳを化学量論的に組み合わせて、ターゲット組成ＣａＡｌ２．５６５Ｇａ０．１３５Ｓ５．０５：％８．５Ｅｕ（５％Ｇａ）を得た。サンプルをＡｒ下で均質化した後に、アルミナるつぼに装填し、水平管炉に入れた。Ａｒを流しながら３０分間パージした後に、混合物を４００℃に加熱し、その時点でＨ２Ｓガスの流れを開始した。４００℃で１時間保持した後に、サンプルを１０００℃に２時間加熱した。Ｈ２Ｓガスは、２時間かけて室温まで冷却する間、８００℃でオフにされた。
【０１０７】
ＥＬＴＥＡＧＳ−０１６−Ａ−２、ピーク５２２ｎｍ、ＦＷＨＭ  ３９ｎｍ。ＣａＡｌ２．４３Ｇａｏ．２７Ｓ５．０５：８．５％Ｅｕは、化学量論量のＣａＳ、ＥｕＦ３、Ａｌ、Ｇａ２Ｓ３およびＳからＨ２Ｓ／Ａｒを流しながら調製した。サンプルをＡｒ雰囲気で均質化した後に、アルミナボートに装填し、水平管炉に入れた。Ａｒを流して１時間パージした後に、混合物を４００℃に１時間加熱し、その時点でＨ２Ｓガスの流れを開始した。次いで、サンプルを１０００℃に２時間加熱し、室温に冷却した。冷却中、Ｈ２Ｓガスは８００℃でオフにされた。
【０１０８】
ＥＬＴＡ１Ｓ−０３５−Ｇ、ピーク５３３ｎｍ、ＦＷＨＭ  ４１ｎｍ  ＥｕＡｌＧａＳ４は、Ａｒの下で化学量論量でＥｕ、Ａｌ２Ｓ３、Ｇａ２Ｓ３、Ｓを組み合わせて合成された。混合物を真空石英管に密封し、４００℃（６時間）に加熱してから８００℃（１２時間）に加熱した。生成物を粉砕し、５０ｍｇの過剰なＳを加えた後に、２回目の熱処理に続いて４００℃（６時間）、次に１０００℃（６時間）まで加熱した。
【０１０９】
ＥＬＴＡ１Ｓ−０６９、ピーク５３３ｎｍ、ＦＷＨＭ  ４１ｎｍ。試薬Ｅｕ、Ａｌ２Ｓ３、Ｇａ２Ｓ３、およびＳを化学量論的に組み合わせて、ＥｕＡｌ１．３５Ｇａ１．３５Ｓ５．０５を調製した。混合物の均質化は、乳鉢と乳棒のＡｒ雰囲気で行われた。３ｗｔ％ＡｌＣｌ３をフラックスとして使用し、サンプルを真空石英管に密封した。石英アンプルを４００℃（１時間）、次に９００℃（６時間）に加熱して反応させた。生成物を回収し、乳鉢と乳棒で手動で粉砕した。
【０１１０】
ＥＬＴＡ１Ｓ−０３６−Ｆ、ピーク５２８ｎｍ、ＦＷＨＭ  ４５ｎｍ。ＥｕＡｌ０．９Ｇａ１．１Ｓ４は、化学量論量のＥｕ、Ａｌ２Ｓ３、Ｇａ金属、およびＳから合成された。反応物はＡｒ下で混合され、真空石英管に密封された。最終生成物を得るために２つの熱処理が続いて行われた。加熱１：４００℃（１２時間）、８００℃（１２時間）。加熱２：４００℃（１２時間）、１０００℃（６時間）。サンプルは、５０ｍｇの過剰Ｓで再粉砕され、中間ステップ中に真空石英管に密封された。
【０１１１】
ＥＬＴＡ１Ｓ−０３６−Ｅ、ピーク５３４ｎｍ、ＦＷＨＭ  ４５ｎｍ。ＥｕＡｌ０．８Ｇａ１．２Ｓ４は、化学量論量のＥｕ、Ａｌ２Ｓ３、Ｇａ金属、およびＳから合成された。反応物はＡｒ下で混合され、真空石英管に密封された。最終生成物を得るために２つの熱処理が続いて行われた。加熱１：４００℃（１２時間）、８００℃（１２時間）。加熱２：４００℃（１２時間）、１０００℃（６時間）。サンプルは、５０ｍｇの過剰Ｓで再粉砕され、中間ステップ中に真空石英管に密封された。
【０１１２】
ＥＬＴＡ１Ｓ−０４２Ｅ＆Ｆ、ピーク５３６ｎｍ、ＦＷＨＭ  ４５ｎｍ。Ｅｕ（Ａｌ０．４Ｇａ０．６）２Ｓ４は、化学量論量のＥｕ、Ａｌ２Ｓ３、Ｇａ２Ｓ３、およびＳの予め焼成された混合物から合成された。生成物を０．１２ｇのＩ２（１５ｗｔ％）および０．１６ｇのＳ（２０ｗｔ％）と組み合わせてから、２つの部分に分離し、２つの真空石英管に密封した。両方のサンプルを９５０℃（２時間）に加熱し、空気または水で急冷した。
【０１１３】
ＥＬＴＡ１Ｓ−０３７−Ｂ、ピーク５５０ｎｍ、ＦＷＨＭ  ５１ｎｍ  ＣａＡｌ０．６７５Ｇａ２．０２５Ｓ５．０５：８．５％Ｅｕは、ＣａＳ、Ｅｕ、Ａｌ２Ｓ３、Ｇａ２Ｓ３、およびＳを化学量論量で組み合わせて合成された。混合物を、乳鉢および乳棒を用いてＡｒ下で均質化し、次いで炭素被覆シリカ管に装填し、続いてシリカ管を真空に排気して密封した。合成は、２９０℃（１７時間）、７７０℃（２４時間）、８７０℃（２４時間）の段階的な加熱手法で行い、９時間かけて室温まで冷却した。生成物を回収し、５０ｍｇ  Ｓで手動で再粉砕した後に、別の炭素被覆シリカ管に加え、４００℃（６時間）および１０００℃（３時間）に加熱した。
【０１１４】
蛍光体スラリーは、Ｄｏｗ  Ｃｏｒｎｉｎｇ  ＯＥ−６５５０  ２パートシリコーン、赤色蛍光体、ＢＲ１０２／Ｑ、およびＫＢ３−１６３−５３７などの緑色蛍光体を組み合わせて作製された。蛍光体変換ＬＥＤは、このスラリーの一部を使用して製造され、Ｐｏｗｅｒ  Ｏｐｔｏ  Ｃｏ．の２８３５  ＰＬＣＣパッケージに適用され、シリコーンは約１００℃で一晩で硬化した。
【０１１５】
様々な実施形態が以下の番号を付した条項に記載されている。
【０１１６】
条項１。青色光を放射する半導体光源と、
半導体光源により放射された青色光によって励起され、それに応答して約５００ｎｍから約５５０ｎｍにピーク放射を有し、半値全幅が約３０ｎｍから約５０ｎｍの緑色光を放射するように構成された第１の蛍光体と、
半導体光源により放射された青色光によって励起され、それに応答して約６３５ｎｍ以下の波長でピーク放射を有する赤色光を放射するように構成された第２の蛍光体と、
を含み、
発光デバイスからの全発光スペクトルは、約５５０ｎｍ〜約５８０ｎｍに凹みを有し、凹みの最小強度は、約４００ｎｍから約７００ｎｍの範囲の全発光スペクトルの最大強度の約２５％以上かつ約７５％以下である、発光デバイス。
【０１１７】
条項２。約５５０ｎｍ〜約５８０ｎｍの発光デバイスからの全発光スペクトルの最小値は、約４００ｎｍから約７００ｎｍの範囲の全発光スペクトルの最大強度の約３０％以上、約３５％以上、約４０％以上、約４５％以上、約５０％以上、約５５％以上、約６０％以上、または、約６５％以上の最小強度を有する、条項１に記載の発光デバイス。
【０１１８】
条項３。半導体光源によって放射された青色光は、約４３０ｎｍから約４６５ｎｍにピークを有し、約１０ｎｍから約３５ｎｍの半値全幅を有する、条項１または条項２に記載の発光デバイス。
【０１１９】
条項４。第１の蛍光体によって放射された緑色光は、約４５ｎｍ以下、約４０ｎｍ以下、または約３５ｎｍ以下の半値全幅を有する、条項１〜３のいずれかに記載の発光デバイス。
【０１２０】
条項５。第２の蛍光体によって放射された赤色光は、約７０ｎｍから約１００ｎｍの半値全幅を有する、条項１〜４のいずれかに記載の発光デバイス。
【０１２１】
条項６。発光デバイスからの全発光スペクトルは、約４０以上、約５０以上、約６０以上、約７０以上、約８０以上、約９０以上、または約９５以上のＲ９演色値を有する、条項１〜５のいずれかに記載の発光デバイス。
【０１２２】
条項７。発光デバイスからの全発光スペクトルは、約８０以上、約８５以上、約９０以上、または約９５以上のＣＲＩを有する、条項１〜６のいずれかに記載の発光デバイス。
【０１２３】
条項８。発光デバイスからの全発光スペクトルは、約２８０以上の放射視感度を有する、条項１〜７のいずれかに記載の発光デバイス。
【０１２４】
条項９。発光デバイスからの全発光スペクトルは、約５０以上のＲ９演色値および約３００以上の放射視感度を有する、条項１〜８のいずれかに記載の発光デバイス。
【０１２５】
条項１０。発光デバイスは、約６３５ｎｍ以上のピーク放射を有する光を放射する蛍光体を含まない、条項１〜９のいずれかに記載の発光デバイス。
【０１２６】
条項１１。第１の蛍光体は、約５００ｎｍから約５４０ｎｍにピーク放射を有する緑色光を放射し、
発光デバイスからの全発光スペクトルのＲ９演色値は約４０以上である、条項１に記載の発光デバイス。
【０１２７】
条項１２。第１の蛍光体は、約５２０ｎｍから約５４０ｎｍにピーク放射を有する緑色光を放射する、条項１１に記載の発光デバイス。
【０１２８】
条項１３。約５５０ｎｍ〜約５８０ｎｍの発光デバイスからの全発光スペクトルの最小値は、約４００ｎｍから約７００ｎｍの範囲の全発光スペクトルの最大強度の約３０％以上、約３５％以上、約４０％以上、約４５％以上、約５０％以上、約５５％以上、約６０％以上、または、約６５％以上の最小強度を有する、条項１１または条項１２に記載の発光デバイス。
【０１２９】
条項１４。半導体光源によって放射された青色光は、約４３０ｎｍから約４６５ｎｍにピークを有し、約１０ｎｍから約３５ｎｍの半値全幅を有する、条項１１〜１３のいずれかに記載の発光デバイス。
【０１３０】
条項１５。第１の蛍光体によって放射された緑色光は、約４５ｎｍ以下、約４０ｎｍ以下、または約３５ｎｍ以下の半値全幅を有する、条項１１〜１４のいずれかに記載の発光デバイス。
【０１３１】
条項１６。第２の蛍光体によって放射された赤色光は、約７０ｎｍから約１００ｎｍの半値全幅を有する、条項１１〜１５のいずれかに記載の発光デバイス。
【０１３２】
条項１７。発光デバイスからの全発光スペクトルは、約５０以上、約６０以上、約７０以上、約８０以上、約９０以上、または約９５以上のＲ９演色値を有する、条項１１〜１６のいずれかに記載の発光デバイス。
【０１３３】
条項１８。発光デバイスからの全発光スペクトルは、約８０以上、約８５以上、約９０以上、または約９５以上のＣＲＩを有する、条項１１〜１７のいずれかに記載の発光デバイス。
【０１３４】
条項１９。発光デバイスからの全発光スペクトルは、約２８０以上の放射視感度を有する、条項１１〜１８のいずれかに記載の発光デバイス。
【０１３５】
条項２０。発光デバイスからの全発光スペクトルは、約５０以上のＲ９演色値および約３００以上の放射視感度を有する、条項１１〜１９のいずれかに記載の発光デバイス。
【０１３６】
条項２１。発光デバイスは、約６３５ｎｍ以上のピーク放射を有する光を放射する蛍光体を含まない、条項１１〜２０のいずれかに記載の発光デバイス。
【０１３７】
条項２２。第１の蛍光体は、約５００ｎｍから約５４０ｎｍにピーク放射を有する緑色光を放射し、
第２の蛍光体は、約６２０ｎｍ以下のピーク放射を有する緑色光を放射し、
発光デバイスからの全発光スペクトルは、約０以上のＲ９演色値を有する、条項１に記載の発光デバイス。
【０１３８】
条項２３。約５５０ｎｍ〜約５８０ｎｍの発光デバイスからの全発光スペクトルの最小値は、約４００ｎｍから約７００ｎｍの範囲の全発光スペクトルの最大強度の約３０％以上、約３５％以上、約４０％以上、約４５％以上、約５０％以上、約５５％以上、約６０％以上、または、約６５％以上の最小強度を有する、条項２２に記載の発光デバイス。
【０１３９】
条項２４。半導体光源によって放射された青色光は、約４３０ｎｍから約４６５ｎｍにピークを有し、約１０ｎｍから約３５ｎｍの半値全幅を有する、条項２２または条項２３に記載の発光デバイス。
【０１４０】
条項２５。第１の蛍光体によって放射された緑色光は、約４５ｎｍ以下、約４０ｎｍ以下、または約３５ｎｍ以下の半値全幅を有する、条項２２〜２４のいずれかに記載の発光デバイス。
【０１４１】
条項２６。第２の蛍光体によって放射された赤色光は、約７０ｎｍから約１００ｎｍの半値全幅を有する、条項２２〜２５のいずれかに記載の発光デバイス。
【０１４２】
条項２７。発光デバイスからの全発光スペクトルは、約１０以上、約２０以上、約３０以上、約４０以上、約５０以上、約６０以上、約７０以上、約８０以上、約９０以上、または約９５以上のＲ９演色値を有する、条項２２〜２６のいずれかに記載の発光デバイス。
【０１４３】
条項２８。発光デバイスからの全発光スペクトルは、約８０以上、約８５以上、約９０以上、または約９５以上のＣＲＩを有する、条項２２〜２７のいずれかに記載の発光デバイス。
【０１４４】
条項２９。発光デバイスからの全発光スペクトルは、約２８０以上の放射視感度を有する、条項２２〜２８のいずれかに記載の発光デバイス。
【０１４５】
条項３０。発光デバイスからの全発光スペクトルは、約５０以上のＲ９演色値および約３００以上の放射視感度を有する、条項２２〜２９のいずれかに記載の発光デバイス。
【０１４６】
条項３１。発光デバイスは、約６３５ｎｍ以上のピーク放射を有する光を放射する蛍光体を含まない、条項２２〜３０のいずれかに記載の発光デバイス。
【０１４７】
条項３２。第１の蛍光体は量子ドットを含まない、または第２の蛍光体は量子ドットを含まない、または第１の蛍光体は量子ドットを含まず、かつ第２の蛍光体は量子ドットを含まない、条項１〜３１のいずれかに記載の発光デバイス。
【０１４８】
条項３３。第１の蛍光体は量子ドットを含む、または第２の蛍光体は量子ドットを含む、または第１の蛍光体と第２の蛍光体は量子ドットを含む、条項１〜３１のいずれかに記載の発光デバイス。
【０１４９】
条項３４。第１の蛍光体は、半導体光源上に直接配置される、条項１〜３１のいずれかに記載の発光デバイス。
【０１５０】
条項３５。発光デバイスは、約５５０ｎｍ〜約５８０ｎｍまたは５９０ｎｍに凹みを生成するフィルタを含まない、条項１〜３４のいずれかに記載の発光デバイス。
【０１５１】
本開示は例示であり、限定ではない。本開示を考慮すれば、さらなる修正が当業者には明らかであり、添付の特許請求の範囲内に含まれることが意図されている。例えば、本明細書に記載の発光デバイスは、可視スペクトルの緑または赤の部分で発光する量子ドットを任意選択的に含んでもよい。そのような使用に適した量子ドットには、例えば、硫化カドミウムおよび硫化亜鉛シェルを備えたセレン化カドミウムコアを有する量子ドット、ならびに硫化亜鉛シェルを備えたリン化インジウムコアを有する量子ドットが含まれる。発光ピーク波長は、主に量子ドットのサイズによって決まる。セレン化カドミウムでは、直径が約２．５ナノメートルの場合は緑色発光になり、直径が約６ｎｍの場合は赤色発光になる（例えば、ｈｔｔｐ：／／ｗｗｗ．ｎｎ−ｌａｂｓ．ｃｏｍ／ｗｐ−ｃｏｎｔｅｎｔ／ｕｐｌｏａｄｓ／２０１７／０６／ＣＳＥ−Ｔｅｃｈ−Ｓｐｅｃｓ．ｐｄｆを参照）。リン化インジウムでは、直径約７ｎｍの場合は緑色発光の量子ドットが得られ、直径約１５ｎｍの場合は赤色発光の量子ドットが得られる（例えば、Ｊｏｕｒｎａｌ  ｏｆ  Ｎａｎｏｍａｔｅｒｉａｌｓ  Ｖｏｌｕｍｅ  ２０１２，Ａｒｔｉｃｌｅ  ＩＤ  ８６９２８４，１  １  ｐａｇｅｓ  ｄｏｉ：１０．１  １５５／２０１２／８６９２８４を参照）。
【図１】
2020529733.tif 000024
【図２】
2020529733.tif 000025
【図３】
2020529733.tif 000026
【図４Ａ】
2020529733.tif 000027
【図４Ｂ】
2020529733.tif 000028
【図４Ｃ】
2020529733.tif 000029
【図５】
2020529733.tif 000030
【図６】
2020529733.tif 000031
【図７】
2020529733.tif 000032
【図８】
2020529733.tif 000033
【図９Ａ】
2020529733.tif 000034
【図９Ｂ】
2020529733.tif 000035
【図９Ｃ】
2020529733.tif 000036
【図９Ｄ】
2020529733.tif 000037
【図１０】
2020529733.tif 000038
【図１１】
2020529733.tif 000039
【図１２】
2020529733.tif 000040
【図１３】
2020529733.tif 000041
【図１４】
2020529733.tif 000042
【図１５】
2020529733.tif 000043
【図１６】
2020529733.tif 000044
【図１７】
2020529733.tif 000045
【国際調査報告】
2020529733.tif 000046